(57)【要約】【課題】  ハニカム体内の接合点数を増加して、ハニカム体の剛性を増加させつつも、ハニカム体内の接合構造を工夫することにより、ハニカム体の座屈／変形を防ぐことができるようなメタル担体を提供する．【解決手段】  例えば金属箔を巻き回してなるハニカム体とその外周面を囲む金属外筒を少なくとも一部を接合してなるメタル担体において、前記ハニカム体を構成する箔同士の接合部が外周接合部と入側接合部から構成され、前記外周接合部がハニカム体の最外周から径方向に２層以上総層数の１／３以下、ハニカム体の軸方向全長に亘って接合され、前記入側接合部がハニカム体の排ガス入側端部から４０ｍｍ以上軸方向長さの７０％以下、ハニカム体の径方向全層に亘って接合されてなることを特徴とする触媒担持用メタル担体である．【選択図】  なし【特許請求の範囲】
【請求項１】
金属箔を巻き回してなるハニカム体とその外周面を囲む金属外筒との少なくとも一部を接合してなるメタル担体において、前記ハニカム体を構成する箔同士の接合部が外周接合部と入側接合部から構成され、前記外周接合部がハニカム体の最外周から径方向に２層以上総層数の１／３以下まで、ハニカム体の軸方向全長に亘って接合され、前記入側接合部がハニカム体の排ガス入側端部から４０ｍｍ以上軸方向長さの７０％以下まで、ハニカム体の径方向全層に亘って接合されてなることを特徴とする構造耐久性に優れた触媒担持用メタル担体。
【請求項２】
前記ハニカム体の出側端部から、下端部が軸方向に２０ｍｍ以内に位置し、接合長さが軸方向に１ｍｍ以上入側接合部の接合長未満で、径方向全周に亘って出側接合部が形成されてなる請求項１記載の触媒担持用メタル担体。
【請求項３】
金属箔を巻き回してなるハニカム体とその外周面を囲む金属外筒との少なくとも一部を接合してなるメタル担体において、前記ハニカム体を構成する箔同士の接合部が、外周接合部、入側接合部及び１つ以上の第１の中間接合部から構成され、前記外周接合部がハニカム体の最外周から径方向に２層以上総層数の１／３以下まで、ハニカム体の軸方向全長に亘って接合され、前記入側接合部がハニカム体の排ガス入側端部から５ｍｍ以上軸方向長さの７０％以下まで、ハニカム体の径方向全層に亘って接合され、前記第１の中間接合部が、それぞれ、入側接合部の接合長さより短く、径方向全層に亘って接合されてなることを特徴とする構造耐久性に優れた触媒担持用メタル担体。
【請求項４】
金属箔を巻き回してなるハニカム体とその外周面を囲む金属外筒との少なくとも一部を接合してなるメタル担体において、前記ハニカム体を構成する箔同士の接合部が、外周接合部、入側接合部及び第２の中間接合部から構成され、前記外周接合部がハニカム体の最外周から径方向に２層以上総層数の１／３以下まで、ハニカム体の軸方向全長に亘って接合され、前記入側接合部がハニカム体の排ガス入側端部から５ｍｍ以上軸方向長さの７０％以下まで、ハニカム体の径方向全層に亘って接合され、前記第２の中間接合部が、前記外周接合部から少なくとも１層間隔をあけた内側から最内周まで全層、前記入側接合部から連続して軸方向全長に亘って接合されてなることを特徴とする構造耐久性に優れた触媒担持用メタル担体。
【請求項５】
金属箔を巻き回してなるハニカム体とその外周面を囲む金属外筒との少なくとも一部を接合してなるメタル担体において、前記ハニカム体を構成する箔同士の接合部が、外周接合部、入側接合部及び複数の第３の中間接合部から構成され、前記外周接合部がハニカム体の最外周から径方向に２層以上総層数の１／３以下まで、ハニカム体の軸方向全長に亘って接合され、前記入側接合部がハニカム体の排ガス入側端部から５ｍｍ以上軸方向長さの７０％以下まで、ハニカム体の径方向全層に亘って接合され、各々の第３の中間接合部は、外周接合部あるいは隣接する別の第３中間接合部から少なくとも１層間隔をあけた内側から内周側２〜１０層まで、前記入側接合部から連続して軸方向全長に亘って接合されてなることを特徴とする構造耐久性に優れた触媒担持用メタル担体。
【請求項６】
前記外周接合部及び各第３中間接合部を接合する第４中間接合部をさらに形成してなる請求項５記載の触媒担持用メタル担体。
【請求項７】
前記ハニカム体と金属外筒が、ハニカム体軸方向長さの１０〜５０％で接合されてなる請求項１〜６のいずれかに記載の触媒担持用メタル担体。
【請求項８】
前記金属箔がＦｅ−Ｃｒ−Ａｌ系金属箔であって、Ａｌ濃度が質量％で４．５％以上１０％以下であることを特徴とする請求項１〜７のいずれかに記載の触媒担持用メタル担体。
【請求項９】
前記金属箔がＦｅ−Ｃｒ−Ａｌ系金属箔であって、Ａｌ濃度が質量％で６．５％以上９％以下であることを特徴とする請求項１〜７のいずれかに記載の触媒担持用メタル担体。
【発明の詳細な説明】
【技術分野】
【０００１】
本発明は、ハニカム構造体、特にガス反応用触媒コンバータに用いられる触媒担持用メタル担体に関する。
【背景技術】
【０００２】
自動車等の内燃機関の排ガス浄化用触媒担体として、耐熱合金製の外筒に同合金製のハニカム体を嵌入したメタル担体が、近年多用されるようになってきた。ハニカム体は厚さ５０μｍ程度の平箔と、該平箔をコルゲート加工した波箔とを、交互に積層して形成され、平箔と波箔を交互に積層したものや、帯状の平箔と波箔を重ねて渦巻状に巻き回したもの等が使用されている。
【０００３】
近年、自動車排ガス規制が非常に厳しくなる傾向にあり、触媒を早期に活性化する必要性から、エンジン直下に触媒コンバータを配置する場合が多くなっている。即ち、触媒コンバータの使用環境が非常に厳しくなってきており、したがって、メタル担体に対する構造耐久性の要求も厳しくなっている。
【０００４】
平箔と波箔から構成されるメタル担体においては、平箔と波箔の間を接合しておく必要があるが、ハニカム体全体を接合してしまうと、熱応力が大きくなり過ぎて、例えば、ハニカム体と外筒の接合部に亀裂が貫通し、ハニカム体が外筒から脱落してしまう等、容易に破壊してしまうと言う欠点を有する。そこで、優れた構造耐久性を得るための手段として、メタル担体においては、熱応力の発生を制御するために、ハニカム体を構成する箔同士の接合構造を工夫することが必要である．その具体的方法は、熱変形を許容するために、部分的に箔同士が接合していない部分を設けることであって、例えば、特許文献１、特許文献２、特許文献３、特許文献４、特許文献５等に開示されている。
【０００５】
【特許文献１】米国特許第４７９５６１５号公報
【特許文献２】ＷＯ９０／０３８４２号公報
【特許文献３】特許第２５５８００５号公報
【特許文献４】特許第３１９９９３６号公報
【特許文献５】実用新案登録第２５４３６３６号公報
【発明の開示】
【発明が解決しようとする課題】
【０００６】
しかしながら、最近は、排ガス成分のみならず、燃費に対する規制もさらに厳しくなってきている。特に、高速運転時の燃費を向上させようとすると、理論空燃費近くで燃焼させなければならず、エンジン高回転時の排ガス温度が非常に高くなる．したがって、高い浄化性能を得るため、エンジン始動直後の低回転時の触媒早期活性化を狙って、触媒コンバータをエンジン直下に配置すると、その後、エンジン高回転時には、触媒コンバータは高温に曝され、かつ、エンジン直下に配置されていることから、偏流が発生し、担体内部に大きな温度勾配が発生し、使用環境として非常に厳しいものになる。
【０００７】
従来技術の接合構造では、高温でしかも偏流が大きい環境下では、ハニカム体それ自体が大きく変形してしまう場合が生じる．これは、後述するように、ハニカム体を構成する箔同士の接合点数が少な過ぎて、ハニカムの剛性が不足しているためである．したがって、ハニカム体内の接合点数を増やすことが、ハニカム体の剛性を高めることに対しては有効である。しかしながら、ハニカム体を構成する箔同士を全て接合した場合、剛性は向上するものの、ハニカム体内に大きな熱応力が発生し、やはり、ハニカムが座屈、変形してしまう場合が生じる。
【０００８】
そのため、ハニカム体内の接合点数を増加して、ハニカム体の剛性を増加させつつも、ハニカム体内の接合構造を工夫することにより、ハニカム体の座屈／変形を防ぐことができるようなメタル担体が望まれていた。
【課題を解決するための手段】
【０００９】
前記課題を解決する本発明の触媒担持用メタル担体は、金属箔を巻き回してなるハニカム体とその外周面を囲む金属外筒との少なくとも一部を接合してなるメタル担体において、前記ハニカム体を構成する箔同士の接合部が外周接合部と入側接合部から構成され、前記外周接合部がハニカム体の最外周から径方向に２層以上総層数の１／３以下まで、ハニカム体の軸方向全長に亘って接合され、前記入側接合部がハニカム体の排ガス入側端部から４０ｍｍ以上軸方向長さの７０％以下まで、ハニカム体の径方向全層に亘って接合されてなることを特徴とする。
【００１０】
また、前記ハニカム体の出側端部から、下端部が軸方向に２０ｍｍ以内に位置し、接合長さが軸方向に１ｍｍ以上入側接合部の接合長未満で、径方向全周に亘って出側接合部が形成されてなることを特徴とする。
【００１１】
また、金属箔を巻き回してなるハニカム体とその外周面を囲む金属外筒との少なくとも一部を接合してなるメタル担体において、前記ハニカム体を構成する箔同士の接合部が、外周接合部、入側接合部及び１つ以上の第１の中間接合部から構成され、前記外周接合部がハニカム体の最外周から径方向に２層以上総層数の１／３以下まで、ハニカム体の軸方向全長に亘って接合され、前記入側接合部がハニカム体の排ガス入側端部から５ｍｍ以上軸方向長さの７０％以下まで、ハニカム体の径方向全層に亘って接合され、前記第１の中間接合部が、それぞれ、入側接合部の接合長さより短く、径方向全層に亘って接合されてなることを特徴とする．
また、金属箔を巻き回してなるハニカム体とその外周面を囲む金属外筒との少なくとも一部を接合してなるメタル担体において、前記ハニカム体を構成する箔同士の接合部が、外周接合部、入側接合部及び第２の中間接合部から構成され、前記外周接合部がハニカム体の最外周から径方向に２層以上総層数の１／３以下まで、ハニカム体の軸方向全長に亘って接合され、前記入側接合部がハニカム体の排ガス入側端部から５ｍｍ以上軸方向長さの７０％以下まで、ハニカム体の径方向全層に亘って接合され、前記第２の中間接合部が、前記外周接合部から少なくとも１層間隔をあけた内側から最内周まで全層、前記入側接合部から連続して軸方向全長に亘って接合されてなることを特徴とする。
【００１２】
また、金属箔を巻き回してなるハニカム体とその外周面を囲む金属外筒との少なくとも一部を接合してなるメタル担体において、前記ハニカム体を構成する箔同士の接合部が、外周接合部、入側接合部及び第３の中間接合部から構成され、前記外周接合部がハニカム体の最外周から径方向に２層以上総層数の１／３以下まで、ハニカム体の軸方向全長に亘って接合され、前記入側接合部がハニカム体の排ガス入側端部から５ｍｍ以上軸方向長さの７０％以下まで、ハニカム体の径方向全層に亘って接合され、前記第３の中間接合部が、前記外周接合部及び各第３中間接合部から少なくとも１層間隔をあけた内側から内周側２〜１０層まで、前記入側接合部から連続して軸方向全長に亘って接合されてなることを特徴とする。
【００１３】
また、上述の外周接合部及び第３中間接合部を接合する第４中間接合部をさらに形成してなることを特徴とする。
【００１４】
また、前記ハニカム体と金属外筒が、ハニカム体軸方向長さの１０〜５０％で接合されてなることを特徴とする。
【００１５】
また、前記金属箔がＦｅ−Ｃｒ−Ａｌ系金属箔であって、Ａｌ濃度が質量％で４．５％以上１０％以下であることを特徴とし、また、前記金属箔がＦｅ−Ｃｒ−Ａｌ系金属箔であって、Ａｌ濃度が質量％で６．５％以上９％以下であることを特徴とする。
【発明の効果】
【００１６】
本発明の触媒担持用メタル担体は、従来の技術では対応できなかった、高温下で偏流が発生し、ハニカム体内部に大きな温度勾配が発生する環境下での使用にも十分に耐え得る構造耐久性を有するものである。
【発明を実施するための最良の形態】
【００１７】
前述したように、従来技術に基づく接合構造のハニカム体においては、高温下でしかも偏流が存在するような厳しい条件では、ハニカム内の接合点数が少な過ぎて、ハニカムの剛性が不足して、ハニカム体が大きく変形することがある。そのため、ハニカム体内部に発生する熱変形を抑制しつつ、ハニカム体の剛性を高めることが必要となる。
【００１８】
第７図に記載した構造は、従来技術に基づいた接合構造を有する円柱状メタル担体１の軸方向断面模式図である。メタル担体１の上部がガス入側、下部がガス出側を示す。幅１００ｍｍ程度、厚さ５０μｍ程度のフェライト系ステンレスの平箔と波箔を重ねて巻いたハニカム体２を、外径８０ｍｍ、厚さ１．５ｍｍ、長さ１００ｍｍのステンレス鋼製の外筒３に収めてある。図中、ハッチングした部分は、平箔と波箔が接合された領域を示す。図中、４は、ハニカム体２の平箔と波箔の排ガス入側の接合領域を表しており、その接合長さは２０ｍｍ程度である。５は、ハニカム体２の最外周から軸方向全体に渡って数層接合した外周接合部である。ハニカム体２は、外筒３と接合部６において接合されている。
【００１９】
このような接合形態においては、さほど厳しくない条件下においては、入側で排ガスの脈動による、箔欠けを防止ししつつ、排ガスの出側に伸びが許容されるため、構造耐久性を有する。しかし、高温下で偏流が発生し、ハニカム体内部に大きな熱勾配が生じるような厳しい条件下では、第８図に示すように、ハニカム内の箔同士が接合されていない部分、即ち、剛性が少ない部分１４で、箔が座屈し、入側端面のセルがつぶれて、当該セルをガスが通過できないと言う不具合を生じる。
【００２０】
特に温度勾配が大きくなるのは、排ガスの入側であり、また、入側端面は排ガスの脈動に直接曝されることから、本発明においては、第７図に示すように、排ガスの入側は、箔同士を全部接合させて、該端面領域を強化しておくことは必須である。また、外周部で温度勾配が大きくなることも、触媒コンバータにおいては必ず生じる現象であり、したがって、この部分の剛性を上げるために、外周接合部５を設けておくことも必須である。外周接合部の層数は、２層以上、総層数の１／３以下とすることが好ましい。外周接合部が２層未満では、強度が不足し、当該部分は容易に破壊し、また、総層数の１／３を超えると、当該部分での軸方向の変形が阻害されて、過度の熱応力が発生するからである。本発明は、この２つの構成要件を必須とした上で、ハニカム体２内部の接合点数を増やし、剛性を高めつつも、ハニカム体２の熱変形に伴うセルつぶれを抑えるものである。
【００２１】
本発明の第１の構造は、第１図に示すように、入側接合部４の接合長さを、４０ｍｍ以上、ハニカム体２の軸方向長さの７０％以下にする。このように、入側接合部４の接合長さを長くすると、第８図で座屈していた領域１４では熱応力が発生するが、箔同士が接合されているので、剛性が高くなっており、接合長さが短いものと比較して、箔の座屈を抑えることができる。しかしながら、接合長さが長くなれば剛性を高めることができるが、ハニカム体２の軸方向長さの７０％を超えると、かえって大きな熱応力が発生し、セルが大きく変形し、セル内をガスが通過できない場合が生じる。
【００２２】
本発明の第２の構造としては、第２図に示すように、第１の方法と同様に、入側接合部４の接合長さを４０ｍｍ以上ハニカム体２の軸方向長さの７０％以下にすると共に、出側にも接合部７を設けるものである。これも、第１の構造と同様の効果があると共に、ガスの脈動によって生じる出側の箔の振動を、接合部を設けることで防止することができる。但し、出側接合部７の接合長さは、入側接合部４の接合長さよりも短くする必要がある。これは、出側接合部７の接合長さを短くすることによって、入側接合部４よりも剛性を低下させて、出側接合部７の方を変形し易くし、入側端面の変形を防止する目的のためである。特に、出側接合部７の接合長さは、入側接合部４の接合長さの１／２以下であることが好ましい。但し、該振動防止の効果を得るために、第１の出側接合部７の接合長さとして１ｍｍ以上確保しておくことが好ましい。また、出側接合部７の位置としては、出側接合部７の下端が、ハニカム体２の出側下端部から２０ｍｍ以内に位置していることが好ましい。
【００２３】
本発明の第３の構造としては、第３図に示すように、入側接合部４と出側接合部７の中間部に、少なくとも１つの第１の中間接合部８を設けておく方法である。この場合、第１あるいは第２の構造のように、入側接合部４の接合長さを規定する必要はないが、入側端面における箔欠けを防止するために、５ｍｍ以上の接合長さを有していることが好ましい。但し、特に座屈し易い入側接合部４直下の領域においては、箔の座屈を防ぐため、入側接合部４とそれに隣接する第１の中間接合部８の間隔は、２０ｍｍ以下に抑えることが好ましい。また、非接合部における熱変形を許容する効果を得るために、１ｍｍ以上設けておくことが好ましい。また、入側接合部４の接合長さは、それに隣接する第１の中間接合部８の接合長さよりも長いことが好ましい。この構造においては、各接合部の間に設けられている非接合部において熱変形が許容されつつも、その間隔が短いため、極端なセルつぶれを生じるような変形を生じない。また、ガスの脈動によって生じる箔の振動を、第２の方法よりもさらに防止することができる。該振動防止の効果を得るためには、第１の中間接合部８の接合長さとして、１ｍｍ以上確保しておくことが好ましい。
【００２４】
本発明の第４の構造としては、第４図に示すように、入側接合部４と接して第２の中間接合部９を設け、さらに、外周接合部５と中間接合部９の間に、非接合部１０を設けておく。この場合も、入側接合部４の接合長さを規定する必要はないが、入側端面における箔欠けを防止するために、５ｍｍ以上の接合長さを有していることが好ましい。第２の中間接合部９では、箔同士が接合されているので剛性が高く、この領域で箔が座屈することを防止できる。非接合部１０は、箔間１層分で十分である。５層を超えると、非接合部の剛性が低くなり過ぎて、座屈を生じる恐れがあることから、５層以下に抑えることが好ましい。非接合部１０が設けられているので、外周部と中心部の温度差に伴って、第９図の如く変形し、ハニカム内の熱応力発生を防ぐことができる。第９図に示すような変形挙動は、セルつぶれを伴うものではなく、したがって、ガスが流れないと言う不具合が生じることはない。
【００２５】
本発明の第５の構造は、第４の構造をさらに発展させたもので、第５図に示すように、外周接合部５、入側接合部４、及び第３の複数の中間接合部１３から構成され、外周接合部５と第３の中間接合部１３の間、あるいは第３の中間接合部１３同士の間に、軸方向に非接合部１２を設けるものである。この場合は、極端な偏流により、ハニカム体２内部で大きな温度勾配が発生した場合でも、第３の中間接合部１３が分割された構成であるため、第１０図の如く変形し、ハニカム内に発生する熱応力を防止できる。第１０図に示す変形挙動も、セルつぶれを伴うものではない。第３の中間接合部１３は、剛性を確保するために、２層以上の箔から構成されていることが好ましく、第１０図に示す変形挙動を効果的に得るために、１０層以下の箔から構成されていることが好ましい。また、非接合部１２は、箔間１層以上５層以下に抑えることが好ましい。
【００２６】
本発明の第６の構造は、第５の構造をさらに発展させたもので、第６図に示すように、外周接合部５と第３の中間接合部１３の間、あるいは第３の中間接合部１３同士の間に設けられた非接合部１２の中に、さらに第４の中間接合部１５を設けるものである。極端な偏流により、ハニカム体２内部で大きな温度勾配が発生した場合に、第５の構造と同様の変形を許容する効果と同時に、非接合部１２における振動を抑制する効果がある。第３の中間接合部１３は、２層以上、１０層以下の箔から構成されていることが好ましい。また、非接合部１２は、箔間１層以上５層以下に抑えることが好ましい。また、第４の中間接合部１５の軸方向間隔は、１〜２０ｍｍ程度が好ましい。また、第４の中間接合部１５の各接合長さは、１〜２０ｍｍ程度であることが好ましい。
【００２７】
本発明は、ハニカム体２内の変形を抑制するものであり、外筒３とハニカム体２の接合形態については、特に規定するものではないが、ハニカム体２と外筒３との接合部６の接合長さとしては、ハニカム体長さの１０％〜５０％にしておくことが好ましい。また、入側と出側を比較すると、温度は出側の方が低く、強度が高い出側近傍に、接合部６を設けておくことが好ましい。
【００２８】
また、前述したように、本発明のハニカム体２を構成する金属箔としては、フェライト系ステンレスを挙げたが、その中でも優れた高温耐酸化性を得られる点で、Ｆｅ−Ｃｒ−Ａｌ系のフェライト系ステンレス箔を用いることが好ましい。これは、Ａｌが含有されていることにより、高温下に長時間暴露しても、箔表面にアルミナ皮膜が形成され、該アルミナ皮膜が酸素の拡散障壁となって、箔の酸化速度が遅くなるため、箔中のＡｌが枯渇するまでは、金属箔の酸化が原因となって生じるハニカム体２の破壊を防止できる。
【００２９】
本発明で用いる金属箔は、特にＦｅ−Ｃｒ−Ａｌ系ステンレス箔であることが好ましく、該箔に含有されるＡｌ濃度は、質量％で４．５％以上１０％以下であり、Ｃｒ濃度は１０％以上３０％以下のステンレス箔を用いると、本発明の効果はより高いものとなる。Ａｌ濃度が４．５％未満であると、高温下に暴露できる時間が短くなり、１０％を超えると、熱膨張係数が大きくなるため、偏流による温度差で発生する熱応力が大きくなり、いずれの場合もハニカム体の耐久性は、低くなる恐れがある。したがって、Ａｌ濃度は４．５％以上、１０％以下とした。Ｃｒ濃度が１０％未満であると、高温耐酸化性が低下し、３０％超であると、熱膨張係数が大きくなるため、いずれもハニカム体の耐久性が低くなるためこの範囲にした。
【００３０】
さらに好ましくは、Ａｌ濃度が質量％で６．５％以上９％以下において、最も優れた耐久性が実現できるようになる。これは、高温における機械強度と熱膨張係数のバランスが耐久性にとって最も良好になるのが、このＡｌ濃度の間である。
【００３１】
本発明を具現化することができる接合方法は、ろう付け、拡散溶接、レーザー溶接等の接合で可能である。また、本発明の担体は、円柱状のものに限ることなく、楕円形型、レーストラック型等のその他の形のものにも適用し得るものである。
【実施例】
【００３２】
本発明の第１〜第６の構造と、Ｆｅ−Ｃｒ−Ａｌ系のフェライト系ステンレス箔の組み合わせに基づく、実施例を説明する。ここで、いずれの比較例、実施例も、箔厚みは５０μｍであり、ハニカム体のセル密度は６０セル／ｃｍ2である。
【００３３】
本発明の第１の構造は、幅１００ｍｍ、厚さ５０μｍのフェライト系ステンレスの平箔と波箔を重ねて巻いたハニカム体２を、外径８０ｍｍ、厚さ１．５ｍｍ、長さ１００ｍｍのステンレス鋼製外筒３に収め、メタル担体１を構成したものであり、ハニカム体２の平箔と波箔の入側接合部４は、入側端部から接合長さ４０ｍｍとした。このときの波箔の層数は、中心から２９〜３０層であった。また、外周接合部５として、ハニカム体２の最外周から５周目までの平箔と波箔を接合した。これらの接合は全てろう付けで行い、メタル担体１を作製した。
【００３４】
本発明の第２の構造は、第１の構造に加え、接合長さ１０ｍｍの出側接合部７を設けた。出側接合部７の下端位置は、出側端部から１０ｍｍの位置であった。接合は全てろう付けで行った。
【００３５】
本発明の第３の構造は、第１の構造と同じサイズのハニカム体２の平箔と波箔の入側接合部４は、入側端部から接合長さ２０ｍｍとし、出側接合部７の接合長さを１０ｍｍとした。また、第１の中間接合部８を２箇所設けた。その接合長さは、それぞれ１０ｍｍであり、入側接合部４の下端と、それに隣接する第１の中間接合部８の上端部の間の距離は１０ｍｍ、第１の中間接合部８同士の距離、及び、出側接合部７の上端部とそれに隣接する第１の中間接合部８の下端部間の距離は、１５ｍｍとした。また、外周接合部５として、ハニカム体２の最外周から５周目までの平箔と波箔を接合した。接合は全てろう付けで行った。
【００３６】
本発明の第４の構造は、第１の構造と同じサイズのハニカム体２の平箔と波箔の入側接合部４は、入側端部から接合長さ２０ｍｍとした。最外周の平箔、及び、その内側の波箔、平箔の対を５層接合して、外周接合部５とした。外周接合部５の内側の波箔と、外周接合部５とは、１周分接合せず、非接合部１０を設け、それより内側の平箔と波箔は全て接合し、第２の中間接合部９とした。
【００３７】
本発明の第５の構造は、第１の構造と同じサイズのハニカム体２の平箔と波箔の入側接合部４は、入側端部から接合長さ２０ｍｍとした。最外周の平箔、及び、その内側の波箔、平箔の対を５層接合して、外周接合部５とした。外周接合部５の内側の波箔と、外周接合部５とは、１周分接合せず非接合部１２を設け、それより内側は、順次波箔と平箔を５層ずつ接合して、第３の接合部１３、及び、１周分の非接合部１２を設けた。
【００３８】
本発明の第６の構造は、第１の構造と同じサイズのハニカム体２の平箔と波箔の入側接合部４は、入側端部から接合長さ２０ｍｍとした。最外周の平箔、及び、その内側の波箔、平箔の対を５層接合して、外周接合部５とした。外周接合部５の内側の波箔と、外周接合部５とは、１周分接合せず、非接合部１２を設け、それより内側は、順次波箔と平箔を５層ずつ接合して、第３の接合部１３、及び、１周分の非接合部１２を設けた。さらに、第４の中間接合部１５を、軸方向に３列配置した。第４の接合部１５の接合長さは５ｍｍである。また、入側接合部４の下端部と最上部の第４の接合部１５の上端部の間隔は２０ｍｍ、第４の接合部１５同士の間隔も２０ｍｍとした。
【００３９】
なお、これらのメタル担体において、外筒３とハニカム体２の接合部６は、全て、出側端部から接合長さ２５ｍｍとした。
【００４０】
一方、比較例１の構造は、幅１００ｍｍの平箔と波箔を重ねて巻いたハニカム体２を、外径８０ｍｍ、厚さ１．５ｍｍ、長さ１００ｍｍのステンレス鋼製外筒３に収め、メタル担体１を構成したものであり、ハニカム体２の平箔と波箔の入側接合部４は、入側端部から接合長さ２０ｍｍとした。
【００４１】
また、比較例２の構造は、幅１００ｍｍの平箔と波箔を重ねて巻いたハニカム体２を、外径８０ｍｍ、厚さ１．５ｍｍ、長さ１００ｍｍのステンレス鋼製外筒３に収め、メタル担体１を構成したものであり、ハニカム内全部を接合した。
【００４２】
表１には、これまでに説明した第１〜６の構造に基づく実施例１〜１４のメタル担体及び比較例のメタル担体について、構造、Ｆｅ−Ｃｒ−Ａｌ系ステンレス箔のＣｒとＡｌの含有量を記してある。
【００４３】
【表１】
2006175346.tif 000002
【００４４】
構造耐久性の試験は、実際のエンジンによる排ガスの加熱冷却サイクル試験に、メタル担体をかけて、セルつぶれによるガス閉塞や、ハニカム体２が外筒３から抜け落ちる現象（コアズレ等）のトラブルが発生する冷熱サイクル数を調べた。用いたエンジンは、排気量３リットルのＶ型６気筒エンジンであり、メタル担体の入側は、排気マニホールドと外筒３をコーンを介して溶接し、また、出側は、排気管と外筒３をコーンを介して溶接した。冷熱サイクルのパターンは、メタル担体への入ガス温度が９７０℃と４００℃の間を繰り返す温度パターンを用いた。１サイクルは、１０秒で入ガスが９７０℃に達し、１０秒間保定し、３０秒間で４００℃まで冷却するものである。観察は、５０サイクル毎にエンジンを停止し、メタル担体を観察し、セルつぶれの有無、あるいは、コアズレの有無を調査した。
【００４５】
先ず、Ｃｒ濃度が２０質量％、Ａｌ濃度が５．０質量％であるＦｅ−Ｃｒ−Ａｌ系ステンレス箔を使用して製造した、比較例１、２、及び、実施例１〜６のメタル担体の結果について説明する。
【００４６】
比較例１では、冷熱サイクル回数が１００回の時に、第８図に示すように、非接合部分の箔が座屈し、入側端面におけるセルつぶれが生じ、つぶれたセル内には、もはやガスが流れ得る状況ではなかった。
【００４７】
比較例２では、冷熱サイクル回数が１５０回の時に、ハニカム体と外筒の接合部６付近の箔が破壊し、ハニカム２が外筒３から脱落していた。
【００４８】
第１の構造に基づく実施例１では、入側接合部の接合長さが４０ｍｍ以上のものでは、いずれも箔の座屈が軽減され、入側端面のセルがつぶれる現象は軽減されており、セル内のガス流れに影響を及ぼす変形は生じていなかった。比較例１、２に比べて、寿命は飛躍的に延び、冷熱サイクル回数が７５０回の時に、セルつぶれによるガス閉塞が生じた。
【００４９】
第２の構造に基づく実施例２、第３の構造に基づく実施例３においては、さらにセルつぶれが発生するまでの寿命が延長した。例えば、実施例２では、セルつぶれにより、出側接合部７は、第１１図に示すように変形していたが、当該部分ではセルつぶれの進行は遅く、セルつぶれによるガス閉塞が発生するサイクル数は著しく大きくなった。また、実施例３では、接合部の長さが２０ｍｍと短い場合であっても、中間部に接合部８が存在しているため、非接合部の箔の座屈が防止でき、セルつぶれは発生し難くなっていた。
【００５０】
第４の構造に基づく実施例４では、非接合部１０はたかだか１周分であり、それ以外の部分は接合されているため、座屈は生じず、やはり、セルつぶれは発生しなかった。ハニカム体と外筒の接合部６付近の箔が先に破壊し、冷熱サイクル回数が９５０回の時に、ハニカム体２が外筒３から脱落した。この結果は、比較例２に比べると、極めて良好なものであり、本発明の構造を導入した効果が現われたものである。
【００５１】
第５、第６の構造に基づく実施例５、６の場合も、ハニカム体と外筒の接合部６付近の箔が先に破壊し、ハニカム体２が外筒３から脱落した。このときの冷熱サイクル回数は、１２００回、１４００回と、比較例１、２に比べて、極めて大きく、寿命が大幅に延びることが確認できた。
【００５２】
次に、Ｆｅ−Ｃｒ−Ａｌ系ステンレス箔のＡｌ濃度を増加させた場合の実施例を示す。
【００５３】
先ず、Ａｌ濃度が、質量％で、７．０、８．０、９．０、１０．０％とした第２の構造に基づく、実施例７〜１０について説明する。Ａｌ濃度を５．０％とした実施例２と比較して、実施例７、８、９においては、セルつぶれによるガス閉塞が発生する冷熱サイクル回数が大幅に延長し、さらに高い本発明の効果が得られるようになった。但し、Ａｌ濃度が１０．０質量％である実施例１０では、実施例２よりは寿命は長かったものの、実施例７、８、９と比較すると、その寿命はやや寿命が短かった。
【００５４】
また、Ａｌ濃度が、質量％で、７．０、８．０、９．０、１０．０％とした第５の構造に基づく、実施例１１〜１４では、Ａｌ濃度を５．０％とした実施例５に比べて、実施例１１、１２、１３において、ハニカム体が外筒からずれてしまう冷熱サイクル回数が延長され、さらに高い本発明の効果が得られるようになった。また、Ａｌ濃度が１０．０％の実施例１４では、実施例５よりは長寿命であったものの、実施例１１〜１３と比較すると、やや寿命が短くなっていた。
【００５５】
また、Ａｌ濃度が質量％で７．０％とした第１、第３、第４、第６の構造にそれぞれ基づく、実施例１５、１６、１７、１８では、Ａｌ濃度を５．０％とした実施例１、３、４、６と比べて、実施例１５、１６においては、セルつぶれによるガス閉塞が発生する冷熱サイクル回数が大幅に延長し、さらに高い本発明の効果が得られるようになった。また、実施例１７、１８においては、ハニカム体が外筒からずれてしまう冷熱サイクル回数が延長され、さらに高い本発明の効果が得られるようになった。
【００５６】
ステンレス箔の厚みが３０μｍ、５０μｍ、セル密度が６０セル／ｃｍ2、１００セル／ｃｍ2、１４０セル／ｃｍ2の組み合わせで、本発明の構造、及び、Ａｌ濃度を導入したメタル担体を製造し、同様な構造耐久性の試験を行ったが、いずれの場合にも、著しく高い構造耐久性を得ることができた。
【００５７】
以上の結果から、本発明の触媒担持用メタル担体が優れた構造耐久性を有することが明らかになった。
【図面の簡単な説明】
【００５８】
【図１】本発明の第１の実施形態を示す軸方向断面の接合構造を示す模式図
【図２】本発明の第２の実施形態を示す軸方向断面の接合構造を示す模式図
【図３】本発明の第３の実施形態を示す軸方向断面の接合構造を示す模式図
【図４】本発明の第４の実施形態を示す軸方向断面の接合構造を示す模式図
【図５】本発明の第５の実施形態を示す軸方向断面の接合構造を示す模式図
【図６】本発明の第６の実施形態を示す軸方向断面の接合構造を示す模式図
【図７】従来技術に基づく接合構造を有する円柱状メタル担体の軸方向断面模式図
【図８】従来技術に基づく接合構造を有するメタル担体の変形状況を示す軸方向断面模式図
【図９】本発明の第４の接合構造を有する円柱状メタル担体の変形状況を示す軸方向断面模式図
【図１０】本発明の第５の接合構造を有する円柱状メタル担体の変形状況を示す軸方向断面模式図
【図１１】本発明の第２の接合構造を有するメタル担体の変形状況を示す軸方向断面模式図
【符号の説明】
【００５９】
１        メタル担体
２        ハニカム体
３        外筒
４        入側接合部
５        外周接合部
６        ハニカム体と外筒の接合部
７        出側接合部
８        第１の中間接合部
９、１１    第２の中間接合部
１０、１２  非接合部
１３      第３の中間接合部
１４      剛性が少ない部分
１５      第４の中間接合部
【図１】
2006175346.tif 000003
【図２】
2006175346.tif 000004
【図３】
2006175346.tif 000005
【図４】
2006175346.tif 000006
【図５】
2006175346.tif 000007
【図６】
2006175346.tif 000008
【図７】
2006175346.tif 000009
【図８】
2006175346.tif 000010
【図９】
2006175346.tif 000011
【図１０】
2006175346.tif 000012
【図１１】
2006175346.tif 000013